(57)【要約】【課題】本発明の目的は、ダイヤモンド粒子を含む被膜を基材上に密着性高く形成することにより耐摩耗性に優れた被覆体を提供することにある。【解決手段】本発明の被覆体は、基材上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該基材と該被膜との界面には、上記ダイヤモンド微粒子と上記セラミックス微粒子とが上記基材に浸入したアンカー部が形成されていることを特徴とする。【選択図】図１
2009062607.tif 000002
【特許請求の範囲】
【請求項１】
基材上に被膜が形成された被覆体であって、
前記被膜は、ダイヤモンド微粒子とセラミックス微粒子とを含み、
前記ダイヤモンド微粒子と前記セラミックス微粒子とは、それぞれ１ｎｍ以上１００ｎｍ以下の平均粒子径を有し、
前記基材と前記被膜との界面には、前記ダイヤモンド微粒子と前記セラミックス微粒子とが前記基材に浸入したアンカー部が形成されている、被覆体。
【請求項２】
基材上に中間層が形成され、その中間層上に被膜が形成された被覆体であって、
前記被膜は、ダイヤモンド微粒子とセラミックス微粒子とを含み、
前記ダイヤモンド微粒子と前記セラミックス微粒子とは、それぞれ１ｎｍ以上１００ｎｍ以下の平均粒子径を有し、
前記中間層と前記被膜との界面には、前記ダイヤモンド微粒子と前記セラミックス微粒子とが前記中間層に浸入したアンカー部が形成されている、被覆体。
【請求項３】
前記アンカー部は、１ｎｍ以上５００ｎｍ以下の厚みである請求項１または２記載の被覆体。
【請求項４】
前記セラミックス微粒子は、周期律表のＩＶａ族元素、Ｖａ族元素、ＶＩａ族元素、Ａｌ、Ｓｉ、Ｍｇ、Ｃａ、Ｙ、ＣｏおよびＢからなる群より選ばれる少なくとも１種の元素と、炭素、窒素、酸素および硼素からなる群より選ばれる少なくとも１種の元素とからなる化合物の微粒子である請求項１〜３のいずれかに記載の被覆体。
【請求項５】
前記セラミックス微粒子は、Ａｌ2Ｏ3、ＴｉＯ2、ＳｉＯ2、ＡｌＳｉＮＯ、ＳｉＣ、ＴａＣ、Ｂ4Ｃ、ＢＮ、ＳｉＮ、Ｙ2Ｏ3、ＺｒＯ2、またはＭｇＯの微粒子である請求項４記載の被覆体。
【請求項６】
前記被膜は、ダイヤモンド粉末とセラミックス粉末とを原料とするエアロゾルデポジション法により形成される請求項１〜５のいずれかに記載の被覆体。
【請求項７】
前記ダイヤモンド粉末と前記セラミックス粉末とは、それぞれ１ｎｍ以上１μｍ以下の平均粒子径を有する請求項６記載の被覆体。
【請求項８】
前記被膜は、５ｎｍ以上１００μｍ以下の厚みを有する請求項１〜７のいずれかに記載の被覆体。
【請求項９】
前記被覆体は、切削工具である請求項１〜８のいずれかに記載の被覆体。
【請求項１０】
前記被覆体は、摺動部材である請求項１〜８のいずれかに記載の被覆体。
【発明の詳細な説明】
【技術分野】
【０００１】
本発明は、基材上に被膜が形成された被覆体に関する。より詳細には、本発明は、切削工具または摺動部材として適する被覆体に関する。
【背景技術】
【０００２】
従来より、基材上に耐摩耗性被膜を形成した被覆体が切削工具や摺動部材として用いられてきた。ダイヤモンドは、高硬度を有することからこのような耐摩耗性被膜として用いることが試みられてきた。
【０００３】
たとえば、特許文献１においては、鋳型物質とダイヤモンド粒子とからなる複合硬質膜を物理的気相蒸着法（ＰＶＤ法）により形成することが提案されている。この提案によれば、ダイヤモンド粒子に対して鋳型物質を接触させることにより、ダイヤモンド粒子がグラファイトやアモルファスのような平衡物質に移行することを防止し、以ってダイヤモンド粒子による高硬度により高度な耐摩耗性を実現することが期待される。
【０００４】
しかしながら上記の提案によれば、ダイヤモンド粒子を平衡物質に移行させることを防止することは可能であるものの、昨今の各種用途においては更なる耐摩耗性の向上が要求されており、このようなダイヤモンド粒子を含む複合硬質膜においても一段と向上した耐摩耗性が求められる。
【特許文献１】特開平１１−２０９１９４号公報
【発明の開示】
【発明が解決しようとする課題】
【０００５】
本発明は、上述のような現状に鑑みなされたものであって、その目的とするところは、ダイヤモンド粒子を含む被膜を基材上に密着性高く形成することにより耐摩耗性に優れた被覆体を提供することにある。
【課題を解決するための手段】
【０００６】
本発明者は、上記の課題を解決するために鋭意検討を重ねたところ、特許文献１のようなダイヤモンド粒子を含む被膜はＰＶＤ法によって形成されたものであるため、基材との密着性が比較的弱いことから該被膜自体が基材から剥離する等して結果的に耐摩耗性を低下させる可能性があるのではないかとの知見を得、この知見に基づきさらに検討を重ねることによりついに本発明を完成させるに至ったものである。
【０００７】
すなわち、本発明の被覆体は、基材上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該基材と該被膜との界面には、上記ダイヤモンド微粒子と上記セラミックス微粒子とが上記基材に浸入したアンカー部が形成されていることを特徴とする。
【０００８】
また、本発明の被覆体は、基材上に中間層が形成され、その中間層上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該中間層と該被膜との界面には、上記ダイヤモンド微粒子と上記セラミックス微粒子とが上記中間層に浸入したアンカー部が形成されていることも特徴とする。
【０００９】
ここで、上記アンカー部は、１ｎｍ以上５００ｎｍ以下の厚みであることが好ましい。また、上記セラミックス微粒子は、周期律表のＩＶａ族元素（Ｔｉ、Ｚｒ、Ｈｆ等）、Ｖａ族元素（Ｖ、Ｎｂ、Ｔａ等）、ＶＩａ族元素（Ｃｒ、Ｍｏ、Ｗ等）、Ａｌ、Ｓｉ、Ｍｇ、Ｃａ、Ｙ、ＣｏおよびＢからなる群より選ばれる少なくとも１種の元素と、炭素、窒素、酸素および硼素からなる群より選ばれる少なくとも１種の元素とからなる化合物の微粒子であることが好ましく、Ａｌ2Ｏ3、ＴｉＯ2、ＳｉＯ2、ＡｌＳｉＮＯ、ＳｉＣ、ＴａＣ、Ｂ4Ｃ、ＢＮ、ＳｉＮ、Ｙ2Ｏ3、ＺｒＯ2、またはＭｇＯの微粒子であることが好ましい。
【００１０】
また、上記被膜は、ダイヤモンド粉末とセラミックス粉末とを原料とするエアロゾルデポジション法により形成されることが好ましく、該ダイヤモンド粉末と該セラミックス粉末とは、それぞれ１ｎｍ以上１μｍ以下の平均粒子径を有することが好ましい。
【００１１】
また、上記被膜は、５ｎｍ以上１００μｍ以下の厚みを有することが好ましい。そして、このような被覆体は、切削工具または摺動部材であることが好ましい。
【発明の効果】
【００１２】
本発明の被覆体は、上記のような構成を有することにより、ダイヤモンド微粒子を含む被膜を基材上に密着性高く形成することにより優れた耐摩耗性を有している。
【発明を実施するための最良の形態】
【００１３】
以下、本発明についてさらに詳細に説明する。なお、以下の実施の形態の説明では、図面を用いて説明しているが、本願の図面において同一の参照符号を付したものは、同一部分または相当部分を示している。
【００１４】
＜被覆体＞
本発明の被覆体は、基材上に被膜が形成されたものである。該被膜は、基材上に直接形成されていても良いし、中間層を介して基材上に形成されていても良い。
【００１５】
＜基材＞
本発明の被覆体を構成する基材としては、切削工具の基材や摺動部材の基材として知られる従来公知のものを特に限定なく使用することができる。たとえば、組成的には超硬合金（たとえばＷＣ基超硬合金、ＷＣの他、Ｃｏを含み、あるいはさらにＴｉ、Ｔａ、Ｎｂ等の炭窒化物等を添加したものも含む）、サーメット（ＴｉＣ、ＴｉＮ、ＴｉＣＮ等を主成分とするもの）、高速度鋼、セラミックス（炭化チタン、炭化硅素、窒化硅素、窒化アルミニウム、酸化アルミニウム、およびこれらの混合体など）、立方晶型窒化硼素焼結体、ダイヤモンド焼結体等をこのような基材の例として挙げることができるとともに、その形状は特に限定されない。このような基材として超硬合金を使用する場合、そのような超硬合金は、組織中に遊離炭素やη相と呼ばれる異常相を含んでいても本発明の効果は示される。
【００１６】
なお、これらの基材は、その表面が改質されたものであっても差し支えない。たとえば、超硬合金の場合はその表面に脱β層が形成されていたり、サーメットの場合には表面硬化層が形成されていても良く、このように表面が改質されていても本発明の効果は示される。
【００１７】
＜被膜＞
本発明の被膜は、ダイヤモンド微粒子とセラミックス微粒子とを含む。これら両者を含む限り他の成分が含まれていても差し支えない。しかし、本発明の被膜は、不可避不純物を含み得ることを除き、ダイヤモンド微粒子とセラミックス微粒子のみから構成されていることが好ましい。
【００１８】
なお、このような被膜は、基材上に直接または中間層を介して形成されるものであるが、その被覆領域は基材の全面を覆うものであっても良いし、一部分を覆うものであっても良い。
【００１９】
このような被膜は、５ｎｍ以上１００μｍ以下の厚みを有することが好ましい。より好ましくは、その上限が８０μｍ、さらに好ましくは５０μｍであり、その下限が５０ｎｍ、さらに好ましくは１００ｎｍである。被膜の厚みが５ｎｍ未満となる場合は十分なる耐摩耗性の向上作用が示されない場合があり、１００μｍを超えると被膜自体が剥離する場合がある。なお、このような被膜の厚みは、透過型電子顕微鏡（ＴＥＭ）によりその断面を観察することによって確認することができる。
【００２０】
ここで、本発明の被膜に含まれるダイヤモンド微粒子とセラミックス微粒子の割合は、体積比率にしてダイヤモンド微粒子が１０体積％以上９０体積％以下、セラミックス微粒子が９０体積％以上１０体積％以下とすることが好ましい。より好ましくは、ダイヤモンド微粒子の体積比率は、その上限が８０体積％、その下限が２０体積％であり、セラミックス微粒子の体積比率は、より好ましくはその上限が８０体積％、その下限が２０体積％である。ダイヤモンド微粒子が１０体積％未満の場合、十分に耐摩耗性を向上させることができない場合があり、９０体積％を超えると反応性が高くなり耐摩耗性が劣る場合があるとともに、被膜の表面粗さが大きくなり耐溶着性や摺動性が悪くなる場合がある。
【００２１】
なお、本発明の被膜に含まれるダイヤモンド微粒子とセラミックス微粒子の上記割合は、被膜の厚み方向において実質的に均一であっても良いし、傾斜するものであっても良い。傾斜する場合は、基材側においてダイヤモンド微粒子の割合をより高くすることが好ましい（基材との界面または中間層との界面において、ダイヤモンド微粒子の割合を１００体積％とすることもでき、このような場合であっても本発明の範囲を逸脱するものではない）。このように配合割合を傾斜させることにより、容易にアンカー部を形成することができ、耐摩耗性の向上に寄与することができる。
【００２２】
なお、本発明の被膜に含まれるダイヤモンド微粒子とセラミックス微粒子の上記割合は、ＴＥＭ−ＥＥＬＳ法（透過型電子顕微鏡−電子エネルギー損失分光法）により被膜断面の組成マッピングを行ない、これに基づきＳＴＥＭ（走査型透過電子顕微鏡）モードでのＳＩ（スペクトラムイメージング）法によるスペクトルデータにより測定することができる。
【００２３】
＜ダイヤモンド微粒子＞
本発明の被膜に含まれるダイヤモンド微粒子は、１ｎｍ以上１００ｎｍ以下の平均粒子径を有するものである。この平均粒子径は、より好ましくは、その上限が５０ｎｍ、さらに好ましくは２０ｎｍである。
【００２４】
このようなダイヤモンド微粒子は、ダイヤモンド構造という極めて高硬度の結晶構造を有することから、被膜の耐摩耗性を飛躍的に向上させる作用を主として担うものである。上記平均粒子径が１ｎｍ未満の場合、成膜速度が小さく生産性に劣り、１００ｎｍを超えると表面粗さが大きくなり耐摩耗性、耐溶着性、摺動性が各々劣ることになる。
【００２５】
＜セラミックス微粒子＞
本発明の被膜に含まれるセラミックス微粒子は、１ｎｍ以上１００ｎｍ以下の平均粒子径を有するものである。この平均粒子径は、より好ましくは、その上限が５０ｎｍ、さらに好ましくは２０ｎｍである。
【００２６】
このようなセラミックス微粒子は、耐反応性、耐溶着性、耐熱性、摺動性などを飛躍的に向上させる作用を主として担うものである。上記平均粒子径が１ｎｍ未満の場合、成膜速度が小さく生産性に劣り、１００ｎｍを超えると表面粗さが大きくなり耐摩耗性、耐溶着性、摺動性が各々劣ることになる。
【００２７】
このようなセラミックス微粒子は、結晶粒子であっても良いし、非晶質の粒子であっても良い。またその組成としては、周期律表のＩＶａ族元素（Ｔｉ、Ｚｒ、Ｈｆ等）、Ｖａ族元素（Ｖ、Ｎｂ、Ｔａ等）、ＶＩａ族元素（Ｃｒ、Ｍｏ、Ｗ等）、Ａｌ、Ｓｉ、Ｍｇ、Ｃａ、Ｙ、ＣｏおよびＢからなる群より選ばれる少なくとも１種の元素と、炭素、窒素、酸素および硼素からなる群より選ばれる少なくとも１種の元素とからなる化合物の微粒子であることが好ましい。
【００２８】
このような化合物としては、たとえばＴｉＯ、Ｔｉ2Ｏ3、ＴｉＯ2、ＴｉＮ、ＴｉＣ、ＴｉＢ2、ＺｒＯ2、ＺｒＳｉＯ4、ＺｒＢ2、ＺｒＣ、ＺｒＮ、ＨｆＯ2、ＨｆＢ2、ＨｆＣ、ＨｆＮ、Ｖ2Ｏ3、Ｖ2Ｏ4、Ｖ2Ｏ5、ＶＣ、ＶＢ2、ＶＮ、ＮｂＯ、Ｎｂ2Ｏ5、ＮｂＢ2、ＮｂＣ、ＮｂＢ、ＮｂＮ、Ｔａ2Ｏ5、ＴａＢ2、ＴａＣ、ＴａＮ、Ｃｒ2Ｏ3、Ｃｒ2Ｃ3、ＣｒＢ2、ＣｒＢ、ＭｏＯ2、ＭｏＯ3、ＭｏＢ、ＭｏＢ2、ＭｏＣ、Ｍｏ2Ｃ、Ｍｏ2Ｎ、ＷＯ2、ＷＯ3、ＷＣ、ＷＢ、Ａｌ2Ｏ3、ＡｌＮ、ＴｉＡｌＮ、ＡｌＳｉＮＯ、ＳｉＯ、ＳｉＯ2、ＳｉＣ、ＳｉＮ、Ｓｉ3Ｎ4、ＳｉＢ6、ＭｇＢ2、Ｍｇ3Ｎ2、ＭｇＯ、ＭｇＡｌ2Ｏ4、ＭｇＭｏＯ4、ＭｇＴｉＯ3、ＭｇＷＯ4、ＭｇＺｒＯ3、ＣａＯ、ＣａＡｌ2Ｏ4、ＣａＴｉＯ3、ＣａＷＯ4、ＣａＺｒＯ3、ＣａＭｏＯ4、ＣａＣ2、Ｃａ3Ｎ2、Ｙ2Ｏ3、Ｙ3Ａｌ5Ｏ12、ＹＭｎＯ3、ＹＢ6、ＹＣ2、Ｂ2Ｏ3、Ｂ4Ｃ、ＢＮ、Ｃｏ3Ｏ4、ＣｏＯ等を挙げることができる。
【００２９】
そして、上記のような化合物の中でも、本発明のセラミックス微粒子としては特にＡｌ2Ｏ3、ＴｉＯ2、ＳｉＯ2、ＡｌＳｉＮＯ、ＳｉＣ、ＴａＣ、Ｂ4Ｃ、ＢＮ、ＳｉＮ、Ｙ2Ｏ3、ＺｒＯ2、またはＭｇＯの微粒子が好ましい。これらは、特に優れた高硬度、高耐酸化性、および高摺動性を有するためである。
【００３０】
なお、上記の化学式において、各元素の原子比が特に記載されていないものは必ずしも等比となるものではなく、従来公知の原子比が全て含まれるものとする。たとえば単にＴｉＮと記す場合、ＴｉとＮとの原子比は１：１が含まれる他、２：１、１：０．９５、１：０．９等が含まれる（特に断りのない限り、以下において同じ）。
【００３１】
本発明のセラミックス微粒子は、単独の化合物の微粒子であっても良いし、組成の異なる２種以上の化合物の微粒子であっても良い。
【００３２】
＜ダイヤモンド微粒子およびセラミックス微粒子の平均粒子径の測定＞
本発明のダイヤモンド微粒子およびセラミックス微粒子の平均粒子径は、次のようにして測定することができる。すなわち、まず透過型電子顕微鏡（ＴＥＭ）を用いて被膜の断面（被膜表面に対する垂直方向の断面）中におけるダイヤモンド微粒子とセラミックス微粒子のマッピングを行なう（たとえばそれぞれの微粒子毎に２色に色分けする）。次いで、同被膜断面において、被膜表面と平行な所定の長さの任意の線分上に存在するダイヤモンド微粒子とセラミックス微粒子の個数をそれぞれ計測するとともに同線分上においてそれぞれの微粒子が占有する領域の合計長さをそれぞれの微粒子毎に測定する。
【００３３】
続いて、このように測定されたそれぞれの微粒子毎の合計長さをそれぞれの微粒子の個数で除した値をそれぞれの微粒子毎の粒子径とする。そして、上記の任意の線分として３本の線分について同様の測定を行なうことにより、それらの粒子径の平均値を求め、その平均値をダイヤモンド微粒子とセラミックス微粒子の各々の平均粒子径とする。当該線分の所定長さは、３μｍ〜５μｍ程度とすることが好ましい。
【００３４】
＜中間層＞
本発明の被覆体は、上記の基材上に中間層が形成され、その中間層上に上記の被膜が形成されたものであっても良い。このような中間層は、基材上の全面に形成されていても良いし、基材上の一部分に形成されていても良い。このような中間層は、基材と被膜との密着性を高める作用を担うものである。
【００３５】
このような中間層の組成としては、たとえばＴｉ、Ａｌ、ＣｒおよびＳｉからなる群より選ばれる少なくとも１種の元素と、炭素、窒素、酸素および硼素からなる群より選ばれる少なくとも１種の元素とからなる化合物を好適な例として挙げることができるが、これらのみに限られるものではなく、基材と被膜との密着性を高める作用を有する化合物であればいかなる組成のものを使用しても差し支えない。
【００３６】
このような中間層は、５０ｎｍ以上５０μｍ以下の厚みを有することが好ましい。より好ましくは、その上限が２０μｍ、さらに好ましくは１０μｍであり、その下限が１００ｎｍ、さらに好ましくは２００ｎｍである。中間層の厚みが５０ｎｍ未満となる場合は十分なる密着性の向上作用が示されない場合があり、５０μｍを超えると生産性が劣る場合がある。なお、このような中間層の厚みは、被膜の厚みと同様にＴＥＭによりその断面を観察することによって確認することができる。
なお、このような中間層は、１層または２層以上形成することができる。
【００３７】
＜アンカー部＞
本発明の被覆体においては、基材と被膜との界面において、ダイヤモンド微粒子とセラミックス微粒子とが基材に浸入したアンカー部が形成されていることを最大の特徴とする。これにより、基材と被膜との密着性が飛躍的に向上し、以って被覆体の耐摩耗性が飛躍的に向上したものとなる。
【００３８】
なお、基材上に中間層が形成され、その中間層上に被膜が形成された場合は、中間層と被膜との界面において、被膜を構成するダイヤモンド微粒子とセラミックス微粒子とが該中間層に浸入したアンカー部が形成されていることを特徴とする。このように中間層が形成されている場合は、この中間層とアンカー部とが相乗的に作用することにより、基材と被膜との密着性がさらに向上したものとなる。
【００３９】
以下、このようなアンカー部を図１に基づき説明する。なお、図１は便宜的に基材１０１上に直接被膜１０２が形成される場合を例にとり、それを模式的に表わしたものである。このようなアンカー部は、ＴＥＭを用いて観測することにより確認することができ、この場合、観察視野は基材に対する水平方向に５００ｎｍ、垂直方向に５００ｎｍの領域とすることが好ましい。
【００４０】
まず、基材１０１上に被膜１０２が形成されていない部分（便宜的に非被覆部という）の基材表面およびその延長線を「基材ライン」とする。そして、アンカー部とは、被膜１０２を構成するダイヤモンド微粒子とセラミックス微粒子（以下便宜的にこれらをまとめて単に微粒子１０３と呼ぶ）が基材に浸入している部分（すなわち微粒子１０３が基材ラインより深さ方向に入り込んだ部分）をいい、その厚みは次のようにして求めることができる。
【００４１】
すなわち、上記観察視野において、各微粒子１０３の先端部が「基材ライン」から基材の深さ方向に最も離れた５点を抽出し（図１の破線のサークル部）、それらの「基材ライン」までの直線距離を求めこの５点の距離の平均値を算出する。続いて、任意の３視野において測定し、その平均をアンカー部の厚みＤ（図１中「Ｄ」で示した部分）とする。
【００４２】
このようにして求められるアンカー部の厚みＤは、１ｎｍ以上５００ｎｍ以下であることが好ましい。より好ましくは、その上限が３００ｎｍ、さらに好ましくは２００ｎｍであり、その下限が２０ｎｍ、さらに好ましくは５０ｎｍである。アンカー部の厚みが１ｎｍ未満の場合、基材と被膜との密着性を十分に高めることができず、５００ｎｍを超えると基材と被膜とが一体となったまま剥離することがある。
【００４３】
なお、中間層が形成される場合は、上記の説明において適宜「基材」を「中間層」に読み替えるものとし、図１における「基材ライン」に変えて図２に示した「中間層ライン」（中間層１０４上に被膜１０２が形成されていない部分の中間層表面およびその延長線）とすることにより、上記と同様にしてアンカー部の厚みを求めることができる。
【００４４】
＜製造方法＞
本発明の被覆体は、基材上に被膜をエアロゾルデポジション法により形成することにより製造することができる。換言すれば、本発明の上記被膜は、ダイヤモンド粉末とセラミックス粉末とを原料とするエアロゾルデポジション法により形成されるものである。被膜をこのようなエアロゾルデポジション法により形成することにより、上記のようなアンカー部を形成することが可能となる。この点、従来のようなＰＶＤ法により被膜を形成してもアンカー部は形成されない。なお、言うまでもないが、ダイヤモンド粉末がダイヤモンド微粒子の原料となりセラミックス粉末がセラミックス微粒子の原料となるものである。
【００４５】
以下、被膜をこのエアロゾルデポジション法により形成する場合についてさらに詳細に説明する。図３は、本発明で用いるエアロゾルデポジション法を実行するための成膜装置の概念図である。この成膜装置には、搬送ガスボンベ１の先にガス搬送ライン２を介してエアロゾル発生器としてのエアロゾル化室４が設置されている。ガス搬送ライン２を通る搬送ガスとして、窒素、アルゴン、ヘリウム、乾燥空気などを用いることができる。
【００４６】
エアロゾル化室４の内部には原料３としてダイヤモンド粉末とセラミックス粉末とが充填されている。これら両者の充填割合（体積比率）は、被膜におけるダイヤモンド微粒子とセラミックス微粒子の割合（体積比率）に合致させることが好ましい。なお、エアロゾル化室４は、図３のように１室のみであっても良いし、図示はしないが各粉末毎に１室ずつ計２室を並列的に設けることもできる。被膜に含まれるダイヤモンド微粒子とセラミックス微粒子の割合を上記のように被膜の厚み方向に傾斜させる場合は、エアロゾル化室４を２室設け、各独立に後述のガス流量を制御することにより被膜の組成を傾斜させることができる。すなわち、ガス流量を大きくすると、成膜量（被膜としての堆積量）も大きくなる傾向を示す。
【００４７】
このようなエアロゾル化室４は振動を加えるための加振機５上に載置される。エアロゾル化室４はエアロゾル搬送ライン６によりノズル７に接続されており、ノズル７は成膜室を構成するチャンバ１３内において基材９と向かい合う。
【００４８】
基材９は基板ステージ１０によって保持されている。基材９とノズル７との間にはマスク８を設けることができる。ノズル７からはエアロゾル粒１２が基材９に向かって噴出する。基板ステージ１０は矢印１４で示す方向に移動可能であり、これに伴い、基材９も基板ステージ１０とともに移動する。チャンバ１３は真空ポンプ１１に接続されており、真空ポンプ１１がチャンバ１３内の圧力を調整することができる。
【００４９】
このような成膜装置において、真空ポンプ１１を稼働させ、成膜室としてのチャンバ１３およびエアロゾル化室４の圧力を１Ｐａ程度となるまで減圧する。搬送ガスボンベ１をあけて、ガスを流量０．１ｓｌｍ（標準状態（２５℃）での１分間当たりの流量が０．１ｌ）から１５ｓｌｍ（標準状態（２５℃）において１分間当たりの流量が１５ｌ）でエアロゾル化室４にガスを送り込み、原料３であるダイヤモンド粉末とセラミックス粉末とガスとが適当な比率で混合されたエアロゾルを発生させる。
【００５０】
この際、エアロゾルは微小開口を有するノズル７を通じてチャンバ１３に流れ込むため、エアロゾル化室４とチャンバ１３との間には１０3Ｐａ程度の圧力差が生じる。このエアロゾルをエアロゾル搬送ライン６を通じて加速させ、ノズル７により基材９に向けて噴射する。
【００５１】
基板ステージ１０を駆動させることによりエアロゾルの衝突位置を変化させながらダイヤモンド粉末とセラミックス粉末の衝突により基材９上に本発明の被膜が焼結状態で形成される。ノズル７と基材９を相対的に移動させることにより、必要部位に成膜する。また、必要であれば基材９上に適当なパターンを持つマスク８を固定することで、基材９の被膜形成位置を指定することができる。
【００５２】
上記において、被膜形成用の原料として用いるダイヤモンド粉末とセラミックス粉末は、平均粒子径が１ｎｍ以上１μｍ以下のものを用いることが好ましい。より好ましくは、ダイヤモンド粉末の平均粒子径は１０ｎｍ以上５００ｎｍ以下であり、セラミックス粉末の平均粒子径は１０ｎｍ以上８００ｎｍ以下である。そして、特に好ましくは、ダイヤモンド粉末の平均粒子径をセラミックス粉末の平均粒子径より１００ｎｍ以上小さくすることが好適である。これにより両粉末をより緻密に混合することができるとともに良好な分散状態を得ることができる。上記平均粒径が１ｎｍ未満の場合、緻密な被膜が得られない場合がある一方、１μｍを超えると被膜の成長速度が遅くなり生産性が劣る場合がある。なお、セラミックス粉末として２種以上の化合物の粉末を使用すると、それに対応して２種以上のセラミックス微粒子を形成することができる。
【００５３】
また、上記ダイヤモンド粉末とセラミックス粉末とは、ともに基材（中間層が形成される場合は基材と中間層との両者）の硬度よりも高い硬度を有していることが好ましい。これにより、アンカー部を容易に形成することができるからである。ここで、ダイヤモンド粉末の硬度およびセラミックス粉末の硬度としては、ダイヤモンドの文献値および当該セラミックスの焼結体の文献値を採用することができる。また、基材および中間層の硬度としても、それぞれ文献値を参考にすることが好ましい。
【００５４】
なお、ここでいうダイヤモンド粉末およびセラミックス粉末の平均粒子径とは、累積質量５０質量％（一般にＤ50で表わされる）の粒子径をいう。このような粒子径は市販の粒度分布測定装置を用いて簡単に測定することができる。
【００５５】
一方、本発明において中間層を形成する場合は、そのような中間層は従来公知のＰＶＤ法により形成することができる。特にそのようなＰＶＤ法として、アーク式イオンプレーティング法やスパッタリング法を採用することが好ましい。
【００５６】
このように基材上に中間層を形成する場合は、中間層上に上記のエアロゾルデポジション法により被膜を形成することにより、被膜を構成するダイヤモンド微粒子とセラミックス微粒子とが中間層まで浸入することによりアンカー部を形成することができる。
【００５７】
＜用途＞
本発明の被覆体は、切削工具または摺動部材として好適に用いることができる。ここで、切削工具としては、たとえばドリル、エンドミル、フライス加工用または旋削加工用刃先交換型切削チップ、メタルソー、歯切工具、リーマ、タップ、またはクランクシャフトのピンミーリング加工用チップ等を例示することができる。また、摺動部材としては、たとえばエンジン部品、ＨＤＤ（ハードディスクドライブ）、ＨＤＤヘッド、キャプスタン、ウェハーチャック、半導体搬送用アーム、自動車駆動系部品、カメラ用ズームレンズシールリング等を例示することができる。
【実施例】
【００５８】
以下、実施例を挙げて本発明をより詳細に説明するが、本発明はこれらに限定されるものではない。なお、厚み、平均粒子径、体積％等の測定は、それぞれ上記に記載した方法で行なった。
【００５９】
＜実施例１＞
まず、基材として、グレードがＪＩＳ規格Ｋ１０のＷＣ基超硬合金であって、切削チップとしての形状がＪＩＳ規格ＴＰＧ３３２であるものを準備した（上記のＪＩＳ規格は１９９８年度版のものである）。そして、この基材に対して以下のようにして中間層（ただし表１に記載のあるもののみ）および被膜を形成することにより、切削工具である被覆体を製造した。
【００６０】
＜中間層の形成＞
表１中、製法の欄に「アーク」とあるものはアーク式イオンプレーティング法により、また「スパッタ」とあるものはマグネトロンスパッタリング法により、表１記載の材質と厚みを有する中間層を形成した。
【００６１】
アーク式イオンプレーティング法は、基材温度を３５０〜６５０℃に設定し、反応ガスとして窒素を導入させながら１．０〜８．０Ｐａの圧力下、バイアス電圧を−２５〜−７００Ｖとして実行した。蒸発源は、表１中の材質の欄に「ＴｉＮ」とあるものは「Ｔｉ」を、「ＴｉＡｌＮ」とあるものは「ＴｉＡｌ」をセットした。
【００６２】
また、マグネトロンスパッタリング法は、基材温度を３５０〜６５０℃に設定し、反応ガスとして窒素を導入させながら０．５〜２．０Ｐａの圧力下、バイアス電圧を−２５〜−３００Ｖとして実行した。蒸発源は、「ＴｉＡｌ」をセットした。
【００６３】
なお、表１中、「中間層１」を基材直上に形成することを示しており、「中間層２」が形成されるものは、「中間層１」上にそれを形成したことを示す。「空欄（−）」は、該当する中間層が形成されなかったことを示す。
【００６４】
なお、比較例であるＮｏ．１３２は、従来公知の化学蒸着法（ＣＶＤ法）により厚み１μｍのＴｉＣＮからなる中間層を形成したことを示している。
【００６５】
＜被膜の形成＞
表１に記載したダイヤモンド微粒子とセラミックス微粒子とを含む被膜を基材上または上記で形成した中間層上に、図３の成膜装置を用いて以下の条件でエアロゾルデポジション法により焼結状態で形成した。
【００６６】
すなわち、まずエアロゾル化室４に原料としてダイヤモンド粉末とセラミックス粉末とを充填した。用いたダイヤモンド粉末の平均粒子径は、表１のダイヤモンド微粒子の平均粒子径の欄の括弧内に示してある。また、セラミックス粉末は、表１のセラミックス微粒子の化合物の欄に示されている化合物の粉末を用い、その平均粒子径は、表１のセラミックス微粒子の平均粒子径の欄の括弧内に示してある。なお、Ｎｏ．１２０および１２１については、図３の成膜装置においてエアロゾル化室４が並列的に２室備わった装置を用い、各室毎にそれぞれの微粒子に対応する粉末を充填した。
【００６７】
そして、搬送ガスとしてはヘリウムを用い、その流量を０．１ｓｌｍ〜１５ｓｌｍの範囲で調節した。また、エアロゾル化室４の圧力が１０〜２０ｋＰａとなり、チャンバ１３の圧力が５〜３０００Ｐａとなるように真空ポンプ１１で圧力を調整した。
【００６８】
また、基板ステージ１０に上記基材９をセットし、ノズル７の開口サイズは２〜４ｍｍ2の範囲で調整し、ノズル７と基材９との距離は４〜１５ｍｍの範囲で調整した。さらに基板ステージ１０の移動速度を０．１〜３ｍｍ／ｓの範囲で調整した。
【００６９】
このようにして、表１に記載した被膜を基材上または中間層上に形成した。なお、Ｎｏ．１２０および１２１については、上記条件においてダイヤモンド微粒子用エアロゾル化室に投入するＨｅガスの流量を上記の範囲内で傾斜的に減少させ、セラミックス微粒子用エアロゾル化室に投入するＨｅガスの流量を上記の範囲内で傾斜的に増加させることにより形成した。なお、表１中、Ｎｏ．１２０のダイヤモンド微粒子の体積％の欄における「５０−２０」という表記およびセラミックス微粒子の体積％の欄における「５０−８０」という表記は、被膜の組成が厚み方向において傾斜していること（すなわち被膜に含まれるダイヤモンド微粒子とセラミックス微粒子の割合が厚み方向において変化していること）を示しており、該被膜の基材側において５０体積％のダイヤモンド微粒子と５０体積％のセラミックス微粒子とが存在し、該被膜の表面側において２０体積％のダイヤモンド微粒子と８０体積％のセラミックス微粒子とが存在することを示している。また、Ｎｏ．１２１のダイヤモンド微粒子の体積％の欄における「１００−５０」という表記およびセラミックス微粒子の体積％の欄における「０−５０」という表記は、Ｎｏ．１２０と同様に被膜の組成が厚み方向において傾斜していることを示しており、該被膜の基材側においてダイヤモンド微粒子のみが存在し、該被膜の表面側において５０体積％のダイヤモンド微粒子と５０体積％のセラミックス微粒子とが存在することを示している。
【００７０】
なお、比較例であるＮｏ．１２８の被膜は上記と同様にしてエアロゾルデポジション法により形成したが、Ｎｏ．１３１の被膜は従来のアーク式イオンプレーティング法により形成し、Ｎｏ．１３２の被膜は従来のＣＶＤ法によりダイヤモンド微粒子のみからなる被膜を形成した。
【００７１】
なお、被膜を構成するダイヤモンド微粒子とセラミックス微粒子との割合は、表１のダイヤモンド微粒子とセラミックス微粒子の体積％とし、それぞれの平均粒子径も表１（平均粒子径の括弧外の数値）に示した。また、被膜の厚みおよびアンカー部の厚みもそれぞれ表１に示してある。
【００７２】
このようにして、本発明の実施例のＮｏ．１０１〜１２７の被覆体と、比較例であるＮｏ．１２８〜１３２の被覆体とを製造した。このようにして得られた本発明の実施例の被覆体は、基材上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該基材と該被膜との界面には、上記ダイヤモンド微粒子と上記セラミックス微粒子とが上記基材に浸入したアンカー部が形成されたものであるか、または、基材上に中間層が形成され、その中間層上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該中間層と該被膜との界面には、上記ダイヤモンド微粒子と上記セラミックス微粒子とが上記中間層に浸入したアンカー部が形成されたものであった。
【００７３】
そして、このようにして得られた切削工具である本発明の実施例の被覆体および比較例の被覆体について、下記の条件により切削試験を行なった。その結果を以下の表２に示す。この切削試験では、逃げ面平均摩耗量（Ｖb）が０．１ｍｍを超えるまでにかかった時間を測定し、その時間が長いもの程耐摩耗性に優れていることを示している。
【００７４】
＜切削試験の条件＞
被削材：Ａｌ−Ｓｉ１８
切削速度：８００ｍ／ｍｉｎ
切込み：１ｍｍ
送り：０．１ｍｍ／ｒｅｖ．
乾式／湿式：湿式
【００７５】
【表１】
2009062607.tif 000003
【００７６】
【表２】
2009062607.tif 000004
【００７７】
表２より明らかなように、本発明の実施例の被覆体は、アンカー部が形成されていないか本発明の範囲外となる平均粒子径の微粒子により被膜を形成した比較例の被覆体に比し優れた耐摩耗性が示された。これは、本発明の実施例の被覆体において、被膜が適切な平均粒子径の微粒子を含み、かつ基材と被膜との界面において、または中間層が形成される場合は中間層と被膜との界面においてアンカー部が形成されたことにより被膜の剥離が防止され、以って優れた耐摩耗性が達成されたことを示している。
【００７８】
＜実施例２＞
カムロブと、基材上の摺動部に被膜を形成したシムとを用い、カムシャフトをモータで直接駆動するエンジン実験によりフリクションの評価と耐久性の評価とを行なった。
【００７９】
まず、基材として、シム（材質：ＳＣＭ４１５侵炭、直径：３１ｍｍ、厚み：３ｍｍ）を準備した。そして、この基材に対して以下のようにして中間層（ただし表３に記載のあるもののみ）および被膜を形成することにより、摺動部材である被覆体を製造した。
【００８０】
＜中間層の形成＞
表３記載の材質と厚みを有する中間層を、アーク式イオンプレーティング法により形成した。製法の欄に「アーク」とあるのは、アーク式イオンプレーティング法により形成したことを示している。
【００８１】
アーク式イオンプレーティング法は、基材温度を３５０〜６５０℃に設定し、反応ガスとして窒素、酸素およびメタンのいずれか１以上を導入させながら１．０〜８．０Ｐａの圧力下、バイアス電圧を−２５〜−７００Ｖとして実行した。蒸発源は、表３中の材質の欄に「ＴｉＮ」または「ＴｉＣＮ」とあるものは「Ｔｉ」を、「ＴｉＡｌＣＮ」とあるものは「ＴｉＡｌ」を、「ＣｒＮＯ」とあるものは「Ｃｒ」をセットした。
【００８２】
なお、表３中、「中間層１」を基材直上に形成することを示しており、「中間層２」が形成されるものは、「中間層１」上にそれを形成したことを示す。「空欄（−）」は、該当する中間層が形成されなかったことを示す。
【００８３】
なお、比較例であるＮｏ．２２２は、アーク式イオンプレーティング法によりダイヤモンド状カーボン（ＤＬＣ）を厚み１．０μｍで中間層として形成したことを示している。
【００８４】
＜被膜の形成＞
表３に記載したダイヤモンド微粒子とセラミックス微粒子１とセラミックス微粒子２（ただし記載のあるもののみ）とを含む被膜を基材上または上記で形成した中間層上に、図３の成膜装置を用いて以下の条件でエアロゾルデポジション法により焼結状態で形成した。
【００８５】
すなわち、まずエアロゾル化室４に原料としてダイヤモンド粉末とセラミックス粉末とを充填した。用いたダイヤモンド粉末の平均粒子径は、表３のダイヤモンド微粒子の平均粒子径の欄の括弧内に示してある。また、セラミックス粉末は、表３のセラミックス微粒子１および２の化合物の欄に示されている化合物の粉末を用い、その平均粒子径は、表３のセラミックス微粒子１および２の平均粒子径の欄の括弧内に示してある。
【００８６】
そして、搬送ガスとしてはヘリウムを用い、その流量を０．１ｓｌｍ〜１５ｓｌｍの範囲で調節した。また、エアロゾル化室４の圧力が１０〜２０ｋＰａとなり、チャンバ１３の圧力が５〜３０００Ｐａとなるように真空ポンプ１１で圧力を調整した。
【００８７】
また、基板ステージ１０に上記基材９をセットし、ノズル７の開口サイズは２〜４ｍｍ2の範囲で調整し、ノズル７と基材９との距離は４〜１５ｍｍの範囲で調整した。さらに基板ステージ１０の移動速度を０．１〜３ｍｍ／ｓの範囲で調整した。
【００８８】
このようにして、表３に記載した被膜を基材上または中間層上に形成した。なお、比較例であるＮｏ．２２１の被膜は上記と同様にしてエアロゾルデポジション法により形成したが、Ｎｏ．２２３およびＮｏ．２２４の被膜は従来のアーク式イオンプレーティング法により形成し、Ｎｏ．２２２は被膜を形成せず、上記の中間層（ＤＬＣ）のみを形成したものとした。
【００８９】
なお、被膜を構成するダイヤモンド微粒子とセラミックス微粒子との割合は、表３のダイヤモンド微粒子とセラミックス微粒子１および２の体積％とし、それぞれの平均粒子径も表３（平均粒子径の括弧外の数値）に示した。また、被膜の厚みおよびアンカー部の厚みもそれぞれ表３に示してある。なお、セラミックス微粒子２の欄が「空欄（−）」になっているものは、被膜がセラミックス微粒子２を含んでいないことを示し、それ以外のものは被膜がセラミックス微粒子１とセラミックス微粒子２という２種類のセラミックス微粒子を含むことを示している。
【００９０】
このようにして、本発明の実施例のＮｏ．２０１〜２２０の被覆体と、比較例であるＮｏ．２２１〜２２４の被覆体とを製造した。このようにして得られた本発明の実施例の被覆体は、基材上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該基材と該被膜との界面には、上記ダイヤモンド微粒子と上記セラミックス微粒子とが上記基材に浸入したアンカー部が形成されたものであるか、または、基材上に中間層が形成され、その中間層上に被膜が形成されたものであって、該被膜は、ダイヤモンド微粒子とセラミックス微粒子とを含み、該ダイヤモンド微粒子と該セラミックス微粒子とは、それぞれ１ｎｍ以上１００ｎｍ以下の平均粒子径を有し、該中間層と該被膜との界面には、上記ダイヤモンド微粒子と上記セラミックス微粒子とが上記中間層に浸入したアンカー部が形成されたものであった。
【００９１】
そして、このようにして得られた摺動部材である本発明の実施例の被覆体および比較例の被覆体について、下記の条件により、耐久性の評価とフリクションの評価とを行なった。
【００９２】
すなわち、試験装置はＶ６型３０００ｃｃのエンジンの片バンク（右）３気筒を取り出したもので、モータにより吸気側のカムシャフト軸を直接駆動する機構である。駆動時に発生するトルクを１回転で平均し、これをカムロブ／シム間のフリクションの代用値とした。基材であるシムに形成した被膜の耐久性は一定時間摺動した後に開封確認し、被膜の割れや剥離の発生状況を確認することで耐久性の評価を行なった。フリクションの評価は、耐久性の評価の後に実施した。なお、試験は全て新品の試験片を用いて実施した。試験条件の詳細を以下に示し、その結果を以下の表４に示す。
【００９３】
＜試験条件＞
カム軸回転数：２０００ｒｐｍ（クランク軸４０００ｒｐｍ）
耐久評価試験時間：２００時間
開封確認時期：１時間、２５時間、１００時間、２００時間（試験終了後）
潤滑温度：１１０℃
フリクションの評価：２００時間試験終了後、１０００ｒｐｍで５分間保持し、この間の平均値から算出した。
【００９４】
潤滑試験時の油種：市販エンジン油、１０Ｗ３０ＳＧ規格
バルブリフター材質：ＳＣＭ４１５浸炭焼き入れ材
カムロブ（シャフト）材質：ＦＣＡルチル鋳鉄
【００９５】
【表３】
2009062607.tif 000005
【００９６】
【表４】
2009062607.tif 000006
【００９７】
表４中、耐久性の評価の欄において、「Ａ」はフリクション性能に影響する傷、割れ、剥離が被膜に一切発生しなかったことを示し、「Ｂ」は被膜の極一部に小さな傷や割れは発生したが、剥離は発生しなかったことを示し、「Ｃ」は被膜において部分的に小さな傷、割れ、または剥離が発生したことを示し、「Ｄ」は被膜の全体にわたって傷、割れ、剥離が発生したことを示す。また、被膜の全体にわたって傷や割れは発生したが、被膜が大きく剥離せず残存している状態のものは「摩滅」と表記し、空欄（−）は被膜が大きく剥離し評価することができなかったものを示す。
【００９８】
また、フリクションの評価は、フリクショントルクで示し、数値が小さいもの程耐久性（すなわち耐摩耗性）に優れていることを示す。
【００９９】
表４より明らかなように、本発明の実施例の被覆体は、アンカー部が形成されていないか本発明の範囲外となる平均粒子径の微粒子により被膜を形成した比較例の被覆体に比し優れた耐摩耗性が示された。これは、本発明の実施例の被覆体において、被膜が適切な平均粒子径の微粒子を含み、かつ基材と被膜との界面において、または中間層が形成される場合は中間層と被膜との界面においてアンカー部が形成されたことにより被膜の剥離が防止され、以って優れた耐摩耗性が達成されたことを示している。
【０１００】
以上のように本発明の実施の形態および実施例について説明を行なったが、上述の各実施の形態および実施例の構成を適宜組み合わせることも当初から予定している。
【０１０１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０２】
【図１】本発明の被覆体の断面図である。
【図２】中間層が形成された本発明の被覆体の断面図である。
【図３】本発明で用いた成膜装置の概念図である。
【符号の説明】
【０１０３】
１０１  基材、１０２  被膜、１０３  微粒子、１０４  中間層。
【図１】
2009062607.tif 000007
【図２】
2009062607.tif 000008
【図３】
2009062607.tif 000009